(57)【特許請求の範囲】
【請求項１】
その下端部に鉛直下向き又は斜め下向き方向のノズル孔を有し、その側面部に容器の内壁面に向かって開口するノズル孔を具備する、溶銑を収容した容器内を上下方向に移動可能な上吹きランスを用い、前記の容器の内壁面に向かって開口するノズル孔から酸素を供給して容器の内壁面に付着した地金又はスラグを溶解し、溶解した地金又はスラグを前記溶銑の湯面上に存在するスラグと混合させて溶銑湯面上に存在するスラグ中のＴ．Ｆｅ濃度を増加させると共に、前記の鉛直下向き又は斜め下向き方向のノズル孔から溶銑湯面に向けて酸素を供給して容器内に収容された溶銑を脱燐処理する溶銑の脱燐方法であって、前記の鉛直下向き又は斜め下向き方向のノズル孔から供給される酸素供給量Ｖｓと、前記の容器の内壁面に向かって開口するノズル孔から供給される酸素供給量Ｖｕとから下記の（１）式により定義される酸素供給比Ｍを０．０２７〜０．１４７の範囲とし、且つ、酸素供給量Ｖｓと酸素供給量Ｖｕとの合計量を０．５〜２．０Ｎｍ3 ／ｍｉｎ・Ｔの範囲とすることを特徴とする溶銑の脱燐方法。
Ｍ＝Ｖｕ／（Ｖｓ＋Ｖｕ）…（１）
【請求項２】
前記上吹きランスは、鉛直下向き又は斜め下向き方向のノズル孔へ供給される酸素の供給流路と、容器の内壁面に向かって開口するノズル孔へ供給される酸素の供給流路とが独立して設けられ、その流量が独立して制御されることを特徴とする請求項１に記載の溶銑の脱燐方法。
【発明の詳細な説明】
【０００１】
【発明の属する技術分野】
本発明は、上吹きランスから酸素を吹き付けて行う溶銑の脱燐方法に関するものである。
【０００２】
【従来の技術】
高炉から出銑された溶銑は、転炉にて精錬される前に溶銑予備処理と呼ばれる脱硫処理、脱珪処理及び脱燐処理が施されている。当初、これらの予備処理は、鋼材の品質面上から低燐化や低硫化が要求されるものについて実施されていたが、近年では、転炉スラグの処理の問題、転炉でのＭｎ鉱石の還元によるコスト削減効果、転炉の生産性向上によるコスト削減効果等により、高炉及び転炉を備えた銑鋼一貫製鉄所では、品質面上からの低燐化及び低硫化のみならず、製鋼工程のトータルコストを削減する手段として、出銑されるほぼ全ての溶銑に対して脱硫処理及び脱燐処理が施されるようになった。
【０００３】
脱硫処理及び脱燐処理共に、当初は溶銑鍋やトーピードカー等の溶銑搬送用容器内で行われていたが、脱燐処理は上吹きランスから酸素を溶銑に吹き付けて行うこと、鉄鋼生産量の減少に伴って転炉が遊休設備化したこと、トーピードカー等の溶銑搬送用容器ではフリーボードが少なく効率的な脱燐処理ができないこと等により、脱燐処理量の増大に伴って、例えば特開昭６３−１９５２１０号公報に開示されるように、転炉にて溶銑の脱燐処理を行うことが一般的となった。
【０００４】
フリーボードが大きい転炉型容器で溶銑の脱燐処理を実施することにより、溶銑と生石灰やミルスケール等の脱燐用フラックスとの強撹拌が可能になると共に、酸素の単位時間当たりの供給量（「送酸速度」という）を上げ、脱燐速度を増大させることが可能となり、脱燐処理時間の短縮による生産性の向上が達成された。又、酸化剤として気体酸素を用いることができるため、脱燐処理時の温度制御のために鉄スクラップを配合することが可能となり、これによる生産性の向上という利点も生じている。
【０００５】
【発明が解決しようとする課題】
しかしながら、上吹きランスからの送酸速度を上げることに伴って、酸素が溶銑と衝突して溶銑と反応する領域（以下「火点」と記す）の温度が上昇し、期待したほどには脱燐反応が向上しないという問題点が生じた。これは、脱燐反応が発熱反応であり、反応界面である火点が低温であるほど脱燐反応が進行するためである。又、脱燐処理時間を短縮しようとして上吹きランスからの送酸速度を過度に上げた場合には、脱燐処理中にも脱炭反応が優先して進行し、脱燐反応が遅れるという問題点も生じる。この場合には、溶銑中の炭素含有量の低下に起因して次工程の脱炭工程における熱余裕がなくなり、脱炭工程における生産性が低下するという問題点も誘発する。更に、上吹きランスからの送酸速度の上昇や溶銑の強撹拌に伴ってスプラッシュの発生が増大し、処理容器内壁面にスプラッシュが付着して操業に支障を来すという問題点も生じる。
【０００６】
このように、フリーボードが大きい転炉型容器で溶銑の脱燐処理を実施することにより、フリーボードが小さい従来の溶銑鍋やトーピードカー等の溶銑搬送用容器を用いて脱燐処理した場合に比べて脱燐反応速度は格段に上昇したが、一方、上吹きランスからの送酸速度を上げることに伴う問題点も生じており、更なる脱燐速度の効率化等々未だ改善すべき点が多い。
【０００７】
本発明は上記事情に鑑みなされたもので、その目的とするところは、フリーボードが大きい処理容器を用い、上吹きランスから酸素を供給して溶銑を脱燐処理する際に、上吹きランスからの送酸速度を上げることに伴う問題点を解決して、従来に比べて格段と高効率に脱燐処理することのできる脱燐方法を提供することである。
【０００８】
【課題を解決するための手段】
本発明者等は、上記課題を解決するために鋭意研究を行った。以下に検討結果を説明する。
【０００９】
溶銑の脱燐処理では、脱燐反応を促進させるためにスラグ中のＴ．Ｆｅ濃度を迅速に増加させ、且つ、高位に維持させることが必要である。尚、Ｔ．Ｆｅとはスラグ中の全ての鉄酸化物（ＦｅＯやＦｅ2 Ｏ3 ）の鉄分の合計値である。
【００１０】
スラグ中のＴ．Ｆｅ濃度を増加させるには、従来から知られているように、上吹きランスから供給される酸素の噴出速度を遅くすること、所謂ソフトブロー化が有効な手段である。このソフトブロー化は、送酸速度の低減又はランス高さ（ランス高さとは、上吹きランスの先端と浴面との距離）の増大により達成可能であるが、送酸速度を遅くすることにより脱燐処理時間が延長し、効率的な脱燐処理は達成できず、又、ランス高さを大きくすればある程度は制御可能であるが、ランス高さのみを制御してソフトブロー化することは実際には困難であり、この場合も送酸速度を遅くせざるを得ない。即ち、ソフトブロー化は送酸速度の低下を伴い、脱燐処理を高効率に行うことはできない。
【００１１】
又、脱燐反応は発熱反応であり、脱燐反応を促進させるためには、反応界面温度を上昇させず、低温に維持させることが有効である。ミルスケールや鉄鉱石等を添加すれば、これらが溶融する際の吸熱反応を利用して反応界面温度を低温に維持させることができるが、一方、固体のミルスケールや鉄鉱石の添加により脱燐用フラックスの滓化が阻害されるため、脱燐反応が遅延して脱燐処理を高効率に行うことはできない。
【００１２】
ところで、脱燐処理容器の内壁面には、脱燐処理時に発生するスプラッシュや脱燐処理容器を傾斜させて行う出湯時の内壁面との接触等に起因して、地金やスラグが付着している。本発明者等はこの付着地金及び付着スラグに着目し、これらの地金又はスラグを溶融しながら脱燐処理すれば、脱燐処理を効率良く行うことができるのではないかとの結論に達した。
【００１３】
即ち、脱燐処理時に脱燐処理容器の内壁面に付着した地金を溶解することにより、溶融状態のＦｅＯ等の酸化鉄が新たに生成し、この溶融状態の酸化鉄が流下して溶銑湯面上に存在するスラグ中に供給されるので、スラグのＴ．Ｆｅが迅速に増加し且つ高位に維持される。又、脱燐処理時に付着スラグを溶解することにより、付着スラグ中に含まれる粒鉄等が酸化され、同様に容器内に存在するスラグ中のＴ．Ｆｅが増加し且つ高位に維持される。付着地金及び付着スラグは溶融状態でスラグに供給されるので、スラグの滓化を損なうことはなく、むしろ、スラグの滓化を促進させる。そして、溶融された地金及びスラグは、ほとんど過熱度（スーパーヒート）を持たずに壁面を流下若しくは壁面から落下してスラグや溶銑と合流するので、スラグ及び溶銑の温度上昇が抑えられ、これにより火点の温度上昇も抑えられる。
【００１４】
このように、容器内壁面に付着した地金又はスラグを溶解しながら溶銑を脱燐処理することで、スラグのＴ．Ｆｅは迅速に増加し且つ高位に維持されると共に火点の温度上昇が抑制されるので、脱燐処理を高効率で実施することが可能となるはずである。
【００１５】
そこで、本発明者等は、転炉設備を用いて溶銑を脱燐処理する際に、その下端部に鉛直下向き方向及び鉛直斜め下向き方向のノズル孔を有すると共に、下端部から離れた位置の側面部に容器の内壁面に向かって開口するノズル孔を具備する上吹きランスを用い、容器の内壁面に向かって開口するノズル孔から酸素を供給して容器の内壁面に付着した地金又はスラグを溶解しながら、鉛直下向き方向及び鉛直斜め下向き方向のノズル孔から溶銑湯面に向けて酸素を供給して溶銑の脱燐処理を実施し、溶銑の脱燐挙動を調査（後述する実施例を参照のこと）した。
【００１６】
その際に、鉛直下向き方向及び鉛直斜め下向き方向のノズル孔から供給される酸素供給量Ｖｓと、容器の内壁面に向かって開口するノズル孔から供給される酸素供給量Ｖｕとから、下記の（１）式により定義される酸素供給比Ｍを０．０２７〜０．１９０の範囲で変更すると共に、単位時間当たり及び単位溶銑質量当たりで表示した酸素供給量Ｖｓ及び酸素供給量Ｖｕの合計量を０．２８〜２．２２Ｎｍ3 ／ｍｉｎ・Ｔの範囲で変更して、これらの脱燐反応に及ぼす影響を調査した。又、容器の内壁面に向かって開口するノズル孔から酸素を供給しない場合も比較のために実施した。
【００１７】
【数１】
0004686880.tif 000002
【００１８】
これらの脱燐処理において、スラグ中のＴ．Ｆｅ濃度と酸素供給比Ｍとの関係を調査した結果を図１に示し、又、脱燐処理後の溶銑中Ｐ濃度と酸素供給比Ｍとの関係を調査した結果を図２に示す。図１及び図２では送酸速度の影響も示している。
【００１９】
図１及び図２に示すように、容器の内壁面に向かって開口するノズル孔から酸素を噴出させた脱燐処理（酸素供給比Ｍ＝０．０２７〜０．１９０）では、何れも、容器の内壁面に向かって開口するノズル孔から酸素を供給しない場合（酸素供給比Ｍ＝０）に比べてスラグ中のＴ．Ｆｅ濃度は上昇し、処理後のＰ濃度は低下するとの知見が得られた。そして、特に送酸速度を０．５〜２．０Ｎｍ3 ／ｍｉｎ・Ｔの範囲とし且つ酸素供給比Ｍを０．１５以下とした場合には、スラグ中のＴ．Ｆｅ濃度が安定して８．５mass％以上になり、脱燐処理後の溶銑中Ｐ濃度が安定して０．０２０mass％以下になるとの知見が得られた。
【００２０】
本発明は上記知見に基づきなされたもので、第１の発明による溶銑の脱燐方法は、その下端部に鉛直下向き又は斜め下向き方向のノズル孔を有し、その側面部に容器の内壁面に向かって開口するノズル孔を具備する、溶銑を収容した容器内を上下方向に移動可能な上吹きランスを用い、前記の容器の内壁面に向かって開口するノズル孔から酸素を供給して容器の内壁面に付着した地金又はスラグを溶解し、溶解した地金又はスラグを前記溶銑の湯面上に存在するスラグと混合させて溶銑湯面上に存在するスラグ中のＴ．Ｆｅ濃度を増加させると共に、前記の鉛直下向き又は斜め下向き方向のノズル孔から溶銑湯面に向けて酸素を供給して容器内に収容された溶銑を脱燐処理する溶銑の脱燐方法であって、前記の鉛直下向き又は斜め下向き方向のノズル孔から供給される酸素供給量Ｖｓと、前記の容器の内壁面に向かって開口するノズル孔から供給される酸素供給量Ｖｕとから上記の（１）式により定義される酸素供給比Ｍを０．０２７〜０．１４７の範囲とし、且つ、酸素供給量Ｖｓと酸素供給量Ｖｕとの合計量を０．５〜２．０Ｎｍ3 ／ｍｉｎ・Ｔの範囲とすることを特徴とし、第２の発明による溶銑の脱燐方法は、第１の発明において、前記上吹きランスは、鉛直下向き又は斜め下向き方向のノズル孔へ供給される酸素の供給流路と、容器の内壁面に向かって開口するノズル孔へ供給される酸素の供給流路とが独立して設けられ、その流量が独立して制御されることを特徴とするものである。
【００２１】
【発明の実施の形態】
以下、本発明の実施の形態を図面を参照して説明する。図３は、本発明による脱燐処理を実施する際に用いた転炉設備の概略断面図、図４は、図３に示す上吹きランスの概略拡大断面図である。
【００２２】
図３に示すように、本発明の溶銑脱燐処理で用いた転炉設備は、その外殻を鉄皮７で構成され、鉄皮７の内側に耐火物８が施行された転炉本体１と、この転炉本体１内に挿入され、上下方向に移動可能な上吹きランス２とを備えている。転炉本体１の上部には、収容した溶銑３を出湯するための出湯口９が設けられ、又、転炉本体１の炉底には撹拌用ガスを吹き込むためのポーラス煉瓦１０が設けられている。このポーラス煉瓦１０はガス導入管１１と接続されている。
【００２３】
図４に示すように、上吹きランス２は、円筒状のランス本体１２と、このランス本体１２の下端に溶接等により接続されたランスノズル１３とで構成されている。ランス本体１２は、外管１４、中管１５、内管１６、最内管１７の同心円状の４種の鋼管、即ち四重管で構成されている。但し、最内管１７は、ランス本体１２の下端までは設置されておらず、途中で溶接等により内管１６と接続され、封鎖されており、従って、ランス本体１２の下端部分は外管１４、中管１５、内管１６からなる三重管で構成されている。
【００２４】
銅製のランスノズル１３には、鉛直下向き方向又は鉛直斜め下向き方向のノズル孔として下吹きノズル１８が設置されている。この下吹きノズル１８は、その断面が縮小する部分と拡大する部分の２つの円錐体で構成された、所謂ラバールノズルの形状を採っている。この下吹きノズル１８の設置孔数や口径等の制約は特にないが、上吹きランス２の送酸圧力等の制約により、必然的に送酸可能な孔数や口径は決定されるため、これらを満足する範囲内で設定することとする。尚、ラバールノズルでは、縮小部分を絞り部、拡大部分をスカート部、絞り部からスカート部に遷移する部位であり、最も狭くなった部位をスロートと呼んでいる。
【００２５】
又、ランス本体１２の四重管の範囲には、転炉本体１の側壁内壁面に向かって開口するノズル孔として横吹きノズル１９が外管１４、中管１５及び内管１６を貫通して設置されている。横吹きノズル１９は、図４では水平方向に向いているが水平方向に向ける必要はなく、溶銑湯面よりも上方部分となる、転炉本体１の側壁内壁面に向かって開口する限り、横吹きノズル１９の設置位置と内壁面との関係から下向き若しくは上向きとしても良い。又、図４では直管状であるが、ラバールノズル形状としても良い。
【００２６】
外管１４と中管１５との間隙、及び、中管１５と内管１６との間隙は、上吹きランス２を冷却するための冷却水の流路となっており、上吹きランス２の上部に設けられた給水継手（図示せず）から供給された冷却水は中管１５と内管１６との間隙を通ってランスノズル１３の部位まで至り、ランスノズル１３の部位で反転して外管１４と中管１５との間隙を通って上吹きランス２の上部に設けられた排水継手（図示せず）から排出される。給排水の経路を逆としても良い。
【００２７】
内管１６と最内管１７との間隙は横吹きノズル１９への酸素の供給流路となっており、上吹きランス２の上端部から内管１６と最内管１７との間隙に供給された酸素は横吹きノズル１９から、溶銑３の湯面位置よりも上方位置にある、転炉本体１の側壁に向かって噴出される。一方、最内管１７の内部は下吹きノズル１８への酸素の供給流路となっており、上吹きランス２の上端部から最内管１７内に供給された酸素は、最内管１７から内管１６を通り、下吹きノズル１８から転炉本体１内に収容されている溶銑３の湯面に向かって噴出される。下吹きノズル１８及び横吹きノズル１９から噴出される酸素量は、各々独立した流量計（図示せず）により独立して流量制御されている。
【００２８】
尚、本発明による脱燐方法を実施する場合、上吹きランス２は必ずしも四重管とする必要はなく、最内管１７が設置されない三重管としても良い。この場合には、内管１６の内部が酸素の供給流路となり、下吹きノズル１８及び横吹きノズル１９から噴出される酸素量は、下吹きノズル１８及び横吹きノズル１９の断面積に依存し、従って、上記（１）式により定義される酸素供給比Ｍを脱燐処理中に任意に変更することはできず、予め所定の酸素供給比Ｍとなるように下吹きノズル１８及び横吹きノズル１９の断面積を決める必要がある。又、スプラッシュ等の付着によりノズル断面積が変化した場合には、酸素供給比Ｍが変動して最適範囲から逸脱する虞もある。このような問題を避けるためには四重管構造とすることが好ましい。
【００２９】
このような構成の転炉設備を用いて溶銑３を脱燐処理するに際しては、先ず、転炉本体１内に溶銑３を装入する。用いる溶銑３としてはどのようなものであっても処理することができ、脱燐処理の前に脱硫処理や脱珪処理が施されていても良い。脱珪処理とは、溶銑３に酸素やミルスケールを添加し、主として溶銑３中のＳｉを除去する処理である。因みに、脱燐処理前の溶銑３の主な化学成分は、Ｃ：３．８〜５．０mass％、Ｓｉ：０．２mass％以下、Ｓ：０．０５mass％以下、Ｐ：０．１〜０．２mass％程度である。又、溶銑温度は１２５０〜１３５０℃の範囲であれば問題なく脱燐処理できる。
【００３０】
そして、脱燐用フラックスとして生石灰等を溶銑３上に一括投入若しくは分割投入或いは溶銑３中にインジェクションし、ポーラス煉瓦１０から窒素やＡｒ等を撹拌用ガスとして溶銑３中に吹き込みながら、上吹きランス２から酸素を供給して溶銑３の脱燐処理を実施する。脱燐用フラックスは、吹き込まれたガス気泡６により溶銑３と撹拌され溶融してスラグ４を形成する。この際に、前述したように、酸素供給比Ｍが０．１５以下で、且つ、上吹きランス２からの酸素の総供給量、即ち、下吹きノズル１８から供給される酸素供給量Ｖｓと横吹きノズル１９から供給される酸素供給量Ｖｕとの合計量を単位時間当たり及び単位溶銑質量当たり０．５〜２．０Ｎｍ3 ／ｍｉｎ・Ｔとすることが好ましい。この場合に、酸素供給量Ｖｕを零にすると従来の脱燐処理方法と同一になってしまうので、酸素供給量Ｖｕを零としない範囲で、酸素供給比Ｍを０．１５以下に制御する。
【００３１】
横吹きノズル１９から吹き込まれた酸素は転炉本体１の側壁内壁面に付着した付着物５中の地金を酸化させて酸化鉄に変質すると共に、この酸化反応による発熱により付着物５中の地金や地金が酸化した酸化鉄及びスラグを溶融させる。溶融した付着地金や酸化鉄及びスラグはスラグ４中又は溶銑３中に落下する。そのため、スラグ４中のＴ．Ｆｅ濃度は迅速に上昇し且つ高位に維持される。又、付着物５が溶融してスラグ４又は溶銑３と混合することにより、スラグ４及び溶銑３の温度上昇が抑えられ、これにより火点の温度上昇も抑えられる。
【００３２】
付着物５を迅速に溶解させるために、横吹きノズル１９はランス本体１２の円周方向且つ高さ方向で複数個設置することが好ましい。転炉本体１の大きさにもよるが、具体的には、転炉本体１の容量が３００トン程度であれば円周方向に４箇所、高さ方向に３箇所程度設置すれば良い。
【００３３】
脱燐処理時の酸素源が気体の酸素のみでは溶銑温度が上昇し過ぎて脱燐反応が阻害される場合もあるので、必要に応じて固体酸素源としてミルスケールや鉄鉱石等を添加しても良い。固体酸素源を添加することにより溶銑温度を低下させることができる。気体酸素源の添加量と固体酸素源の添加量との比は、上吹きランス２からの送酸速度が０．５〜２．０Ｎｍ3 ／ｍｉｎ・Ｔである限り、溶銑３中のＳｉ濃度、Ｐ濃度、Ｃ濃度等に応じて適宜変更することができる。又、鉄スクラップを冷却材として添加しても良い。
【００３４】
脱燐用フラックスの投入量は、溶銑３中のＳｉ濃度、Ｓ濃度及びＰ濃度に応じて変更することとするが、最大でも溶銑トン当たり４０ｋｇ程度であれば十分である。又、脱燐用フラックスの種類として、特にソーダ系や弗化物系の組成を含まなくても良く、生石灰のみでも安定して脱燐することができる。又、ランス高さは特に限定する必要はなく、スラグ４の生成量等を勘案して設定すれば良い。
【００３５】
このように、転炉本体１の内壁面に付着した地金又はスラグを溶解しながら溶銑３を脱燐処理することにより、溶融したＦｅＯ等の酸化鉄が新たに生成してスラグ４中に供給されるので、スラグ４のＴ．Ｆｅが迅速に増加し且つ高位に維持される。これら付着地金及び付着スラグは溶融状態でスラグ４に供給されるので、スラグ４の滓化を損なうことはなく、むしろ、スラグ４の滓化を促進させる。そして、溶融された地金及びスラグはほとんど過熱度を持たずにスラグ４や溶銑３と合流するので、火点の温度上昇が抑えられる。その結果、酸化反応であり且つ発熱反応である溶銑３の脱燐反応を高効率で実施することが可能となる。又、付着地金を溶解するので、鉄歩留まりも向上する。
【００３６】
尚、上記説明では脱燐処理容器として転炉本体１を用いた場合を示したが、脱燐処理容器は転炉本体型の容器に限るものではなく、取鍋やトーピードカー等の溶銑搬送容器であってもフリーボードを大きくして溶銑の強撹拌を可能とした場合には、本発明を実施することができる。又、上記説明では１基の上吹きランス２を用いて脱燐用の酸素と付着物溶解用の酸素とを供給しているが、それぞれ別の上吹きランスを用いて酸素を供給しても良い。更に、上記説明では酸素を用いて付着物５を溶解しているが、ガスバーナー等を用いて化石燃料を燃焼させ、その熱で溶解しても良い。
【００３７】
【実施例】
図３に示す転炉設備を用いて合計５４回の溶銑の脱燐処理試験を実施した。以下、その結果を説明する。
【００３８】
転炉本体の容量は３００トンであり、脱珪処理が施された約３００トンの溶銑を転炉本体内に装入して脱燐処理を実施した。用いた上吹きランスは、下吹きノズルの孔数を４孔と６孔の２水準とし、横吹きノズルを、全ての試験において、上吹きランスの円周方向に４箇所、鉛直方向に上吹きランス下端位置から５００ｍｍ位置、１５００ｍｍ位置、２５００ｍｍ位置の３段とした。即ち、横吹きノズルの孔数は全ての上吹きランスで１２孔である。そして、脱燐処理時の送酸速度を５０００Ｎｍ3 ／ｈｒ、９０００Ｎｍ3 ／ｈｒ、１５０００Ｎｍ3 ／ｈｒ、３６０００Ｎｍ3 ／ｈｒ、４００００Ｎｍ3 ／ｈｒの５水準、酸素供給比Ｍを０．０２７〜０．１９の範囲として試験した。又、比較のために、横吹きノズルからの酸素供給を停止した試験も実施した。横吹きノズルからの酸素供給を停止した試験は、従来の脱燐方法と同一となる。
【００３９】
脱燐用フラックスとして焼石灰を転炉本体内に添加し、スラグを生成させると共に、Ａｒ又は窒素をポーラス煉瓦から毎分１０〜３６Ｎｍ3 程度吹き込みながら上吹きランスから酸素を供給し、脱燐処理を実施した。処理中の溶銑温度の調整は鉄スクラップの添加により行い、処理後の溶銑温度を１３００〜１３３０℃に制御した。表１に用いた溶銑の成分及び温度、並びに、脱燐処理時の操業条件を示す。
【００４０】
【表１】
0004686880.tif 000003
【００４１】
脱燐処理は、溶銑中のＳｉと反応する酸素分を除外して、脱燐反応のために供給された酸素が溶銑トン当たり１３Ｎｍ3 となった時点で終了した。処理終了後、サブランスを転炉本体内に挿入して溶銑及びスラグから分析試料を採取し、溶銑中のＰ濃度及びスラグ中のＴ．Ｆｅ濃度を分析した。これらの分析値から脱燐反応の良否を判定した。
【００４２】
表２及び表３に、合計５４ヒート実施した脱燐処理試験における操業条件及び試験結果を示す。表２及び表３に示す出口径とは下吹きノズル（ラバールノズル）のスカート部の出口径である。又、前述した図１及び図２に、下吹きノズルの孔数が４孔の場合の試験結果について脱燐処理後のスラグ中のＴ．Ｆｅ濃度と酸素供給比Ｍとの関係、並びに脱燐処理後の溶銑中のＰ濃度と酸素供給比Ｍとの関係を示す。
【００４３】
【表２】
0004686880.tif 000004
【００４４】
【表３】
0004686880.tif 000005
【００４５】
表２及び表３並びに図１及び図２から明らかなように、横吹きノズルから酸素を供給した試験では、下吹きノズルからのみ酸素を供給した試験に比較してスラグ中のＴ．Ｆｅ濃度が高くなり且つ処理後の溶銑中Ｐ濃度が低下した。特に、送酸速度が０．５〜２．０Ｎｍ3 ／ｍｉｎ・Ｔの範囲で、且つ酸素供給比Ｍが０．１５以下とした試験（試験Ｎo.１〜２４）では、スラグ中のＴ．Ｆｅ濃度が安定して８．５mass％以上になり、その結果、脱燐処理後の溶銑中Ｐ濃度が安定して０．０２０mass％以下になることが分かった。尚、表２及び表３の判定の欄には、脱燐処理後の溶銑中Ｐ濃度が０．０２０mass％以下となった試験に、特別に○印を付与している。
【００４６】
【発明の効果】
本発明によれば、処置容器の内壁面に付着した地金又はスラグを溶解しながら脱燐処理することにより、スラグ中のＴ．Ｆｅが迅速に増加し且つ高位に維持されると共に、溶融された地金又はスラグが溶銑中や脱燐フラックスの溶融したスラグ中に混合されて火点の温度上昇を抑制するので、溶銑の脱燐反応を従来と比較して格段と高効率で実施することが可能となり、工業上有益な効果がもたらされる。
【図面の簡単な説明】
【図１】スラグ中のＴ．Ｆｅ濃度と酸素供給比Ｍとの関係を示す図である。
【図２】脱燐処理後の溶銑中Ｐ濃度と酸素供給比Ｍとの関係を示す図である。
【図３】本発明による脱燐処理を実施する際に用いた転炉設備の概略断面図である。
【図４】図３に示す上吹きランスの概略拡大断面図である。
【符号の説明】
１  転炉本体
２  上吹きランス
３  溶銑
４  スラグ
５  付着物
１０  ポーラス煉瓦
１８  下吹きノズル
１９  横吹きノズル
【図１】
0004686880.tif 000006
【図２】
0004686880.tif 000007
【図３】
0004686880.tif 000008
【図４】
0004686880.tif 000009